(57)【特許請求の範囲】
【請求項１】
石灰層（２）とその上に施設された調湿材層（３）または調湿部材（５）とからなる床下用調湿構造体（Ｐ）を床下地盤（１）上に直接形成する床下調湿方法であって、前記石灰層（２）は、９０％以上が呼称寸法１６ｍｍの標準網篩を通過し、８０％以上が呼称寸法５００μｍの標準網篩を通過しない粒状生石灰を床下地盤（１）上に散布し、その生石灰に周りの水分を吸収させて水和崩壊させることにより形成したものである床下調湿方法。
【請求項２】
前記床下用調湿構造体（Ｐ）は、前記粒状生石灰に、９０％以上が呼称寸法１６ｍｍの標準網篩を通過し、８０％以上が呼称寸法１ｍｍの標準網篩を通過しない粒状調湿材を予め混合して、その粒状生石灰と粒状調湿材との混合物を床下地盤（１）上に散布し、前記生石灰に周りの水分を吸収させて水和崩壊させることにより、石灰層（２）と、その上側の調湿材層（３）とを同時に形成したものである請求項１に記載の床下調湿方法。
【請求項３】
前記床下用調湿構造体（Ｐ）を形成後、床下空間（４）に通風機（６）で強制的に風を通すことを特徴とする請求項１または請求項２に記載の床下調湿方法。
【請求項４】
床下地盤（１）の上に直接形成されている床下用調湿構造体であって、
石灰層（２）とその上に施設された調湿材層（３）または調湿部材（５）とから構成されており、
前記石灰層（２）は、９０％以上が呼称寸法１６ｍｍの標準網篩を通過し、８０％以上が呼称寸法５００μｍの標準網篩を通過しない粒状生石灰を床下地盤（１）上に散布し、その生石灰に周りの水分を吸収させて水和崩壊させることにより形成したものである床下用調湿構造体。
【請求項５】
前記粒状生石灰に、９０％以上が呼称寸法１６ｍｍの標準網篩を通過し、８０％以上が呼称寸法１ｍｍの標準網篩を通過しない粒状調湿材を予め混合して、その粒状生石灰と粒状調湿材との混合物を床下地盤（１）上に散布し、前記生石灰に周りの水分を吸収させて水和崩壊させることにより、石灰層（２）と、その上側の調湿材層（３）とを同時に形成したものである請求項４に記載の床下用調湿構造体。
【請求項６】
前記石灰層（２）の厚さは０．５〜１０ｍｍである請求項４または請求項５に記載の床下用調湿構造体。
【請求項７】
前記調湿材層（３）または調湿部材（５）は多孔質ケイ酸カルシウム水和物からなるものである請求項６に記載の床下用調湿構造体。
【発明の詳細な説明】
【０００１】
【発明の属する技術分野】
本発明は、床下用調湿構造体及び床下調湿方法に関するものである。より詳しくは、調湿材層または調湿部材が床下地盤の水分による影響をあまり受けないようにし、そのため調湿作用が低下することのない床下用調湿構造体及び床下調湿方法に関するものである。
【０００２】
【従来の技術】
日本では古くから湿地に建てられる住居が多く、床下から住居内に水蒸気が侵入することによる被害が大きかった。また、最近においても、床下は、周囲をコンクリート側壁などで覆って、一辺が肩幅程度の矩形の出入口を空けただけのものが多く、風通しが不良なために多湿になりがちで、木材腐朽菌の繁殖や湿気を好む白アリによる被害の原因となっている。これに対し図５のように、素灰、天然軽石などの調湿材３を床下地盤１に直接撒いて、床下空間４の湿度を低減する方法が古くから行われていた。また、最近ではシリカゲル、ゼオライト、セピオライト、ケイ酸カルシウムなどの高性能な調湿材も使用されている。
【０００３】
しかし、床下地盤１は、コンクリート等の人工部材で覆われていない自然の土や砂、粘土、ローム層等がむき出しになっており、水分を含有していることが多い。このため、前記調湿材３は、当初は湿気を吸って床下空間４の湿度を低維持できるものの、その床下地盤１から生じる水分を優先的に吸うために、時間の経過に伴って吸湿能力が次第に低下して行き、ついには飽和状態になってしまうため、床下を長期に低湿度に維持することは困難であった。
【０００４】
そこで、床下地盤の水分に影響されずに床下を長期に低湿度に維持することを目的として、透湿性を有する面部と、不透湿性を有する面部とを備えたマット状袋に、調湿材が充填されてなる調湿部材が過去に発明されている（特開平３−２１３２１号公報）。
【０００５】
図６のように、このマット状調湿部材５は、床下地盤１の上に直接敷設するものであるが、床下地盤１の水分に影響されることなく、床下空間４の湿気だけを吸収するため、長期に亘り床下空間４の湿気を低く維持することができる。また、この調湿部材５を床下地盤１の全面に敷き詰めることにより、床下地盤１の水分のほとんどを床下空間４に侵入しないように遮断することができることも、長期に亘り床下空間４の湿気を低く維持することができる要因となっている。
【０００６】
しかし、この調湿部材５は、不透湿性を有する面部をその調湿部材５の下側にして敷き詰めるため、床下地盤１から発生した水蒸気が、床下地盤１とこの不透湿性を有する面部との間に閉じ込められ、この間が高湿度な状態となってしまう。このため、やがて不透湿性を有する面部の下側には黴が発生し、さらに、湿気を好む有害菌や有害虫を発生させる場合があり、初期の目的を達したとは言えない状態になってしまうことがあった。
【０００７】
【発明が解決しようとする課題】
したがって、本発明は、床下において以上のような木材腐朽菌や白アリ、黴、及び有害菌、有害虫が発生することを十分に防止し、しかも調湿材の調湿性能を十分に発揮させた床下用調湿構造体及び床下調湿方法を提供することを目的とする。
【０００８】
【課題を解決するための手段】
本発明の床下用調湿構造体は、床下地盤の上に直接形成されている床下用調湿構造体であって、石灰層とその上に施設された調湿材層または調湿部材とから構成されていることを特徴とする。
また、本発明の床下調湿方法は、石灰層とその上に施設された調湿材層または調湿部材とからなる床下用調湿構造体を床下地盤上に直接形成することを特徴とする。
【０００９】
床下地盤の上に石灰層を形成すると、この石灰層は地盤の湿気を吸収する。その結果、地盤の表面はこの水和した石灰層で遮断される。さらにこの石灰層は、空気中の炭酸ガスを吸収固化することによって、その遮断性能が向上する。また、この石灰層と炭酸ガスによる反応は、石灰層の表面積の拡大に寄与し、石灰層自体の調湿機能の向上につながる。
【００１０】
この水和した石灰による湿気の遮断層は、いわば、漆喰様の適度の通気性と調湿性を持った遮断層といえる。そして、このようにしてできた石灰層は強アルカリ性であることも加わって、木材腐朽菌や白アリ、黴、及び有害菌、有害虫の発生を防止する。
その上、前記湿気の吸収により石灰層は、水和固化して密な層を形成する。本発明において、さらに層を補強するために、石灰を施設する前後にラス網や寒冷紗などの補強部材を載置または埋設してもよい。
【００１１】
本発明において、石灰層の厚さは０．５〜１０ｍｍであることが望ましい。石灰層の厚さが０．５ｍｍ未満では、湿気の遮断層としての機能を発揮することができず、逆に１０ｍｍを越える厚さにしてもその湿気の遮断等の効果は飽和状態になり、それ以上の効果の向上は見込めない。より好ましくは、２．０〜５．０ｍｍである。
【００１２】
また、調湿材層の形成材としては、セピオライト、アタパルジャイト、アロフェンシリカゲル、ゼオライト等の呼吸性のあるものがよいが、その中でも、多孔質ケイ酸カルシウム水和物からなるものがより良好である。多孔質ケイ酸カルシウム水和物とは、シリカのような珪酸質原料と、石灰、セメントのような石灰質原料とを、公知の方法で混合、硬化、水蒸気養生してなる無機多孔質の人工鉱物である。
【００１３】
多孔質ケイ酸カルシウム水和物の具体的成分としては、トバモライト、ゾノトライト、Ｃ−Ｓ−Ｈゲル、フォシャジャイト、ジャイロライト又はヒレプタンダイトの群から選ばれる１種又は２種以上を主とする。多孔質ケイ酸カルシウム水和物は、熱伝導率が０．１５〜０．０５ｋｃａｌ／ｍ・ｈ・℃と低いため、断熱材としての機能も合わせもち地盤からの冷気を防ぐこともできる。
多孔質ケイ酸カルシウム水和物としては、トバモライトを主体とする軽量気泡コンクリート素材を破砕して得られるものが空隙の度合いやアルカリの度合い等の条件で適当である。また、このような調湿材は、袋や箱、シート等の中に収納した調湿部材として使用してもよい。
【００１４】
本発明の床下調湿方法は、その重量において９０％以上が、呼称寸法１６ｍｍの標準網篩を通過し、８０％以上が呼称寸法５００μｍの標準網篩を通過しない粒状生石灰を床下地盤上に散布し、その生石灰に周りの水分を吸収させて水和崩壊させることにより形成すると良好に構成することができる。これより生石灰の粒度分布が細かくなると、散布時に生石灰が飛散しやすくなり、また、荒くなると生石灰の水分吸収にむらができやすくなる。より好ましくは、９０％以上が呼称寸法８ｍｍの標準網篩を通過し、７０％以上が呼称寸法２ｍｍの標準網篩を通過しないものであるのがよい。
【００１５】
生石灰は、炭酸カルシウムを焼成してでき、その焼成度合いによって硬焼又は軟焼とよばれているものがあるが、一般的に硬焼のものがよい。より具体的には、軽量気泡コンクリートの原料に使用するもの、あるいは、予め軟焼部分を水和除去して作った肥料用のもの（粒状消石灰と呼ばれている）が適切である。また、生石灰が水和崩壊すると、その表面のレベルが平均化されるので、水溜まり等の発生を抑えることができる。逆に消石灰は、このような作用が得られない外、通常粒度分布が細かく飛散しやすい点で難点がある。
【００１６】
また、本実施形態において、前記床下用調湿構造体は、前記粒状生石灰に、その重量において９０％以上が呼称寸法１６ｍｍの標準網篩を通過し、８０％以上が呼称寸法１ｍｍの標準網篩を通過しない粒状調湿材を予め混合して、その粒状生石灰と粒状調湿材との混合物を床下地盤上に散布し、前記生石灰に周りの水分を吸収させて水和崩壊させることにより、石灰層と、その上側の調湿材層とを同時に形成したものであることとすることもできる。
【００１７】
多孔質ケイ酸カルシウム水和物の一種であるトバモライトを主体とする軽量気泡コンクリート破砕物などの粒状調湿材は、一般に嵩高く軽量であり、粒状生石灰とはその比重差がかなりある場合が多い。そのため、粒状調湿材を粒状生石灰と予め混合して散布することにより、その生石灰が床下地盤からの湿気を吸収して水和崩壊する時に、その比重差により自然に石灰層を下にした層状構造を形成することができる。その結果として、床下への散布作業を一度のみとすることができるという利点がある。またこの場合の調湿材層のように、その中に石灰分が何割か混入されていても、その機能には何等問題はない。
【００１８】
また、本発明の床下用調湿構造体を形成後、床下空間に通風機で強制的に風を通す床下調湿方法を併用することにより、より調湿効果を高めることができる。なお、本発明において、標準網篩としては、ＪＩＳ  Ｚ  ８８０１（１９８７年度版）に規定するものを使用するものとする。
【００１９】
【発明の実施の形態】
本発明の種々の実施形態について図を用いて説明する。図１は、本発明の第一の実施形態として、周囲をコンクリート側壁などで覆われた床下地盤１の上に直接粒状生石灰をまき、周りの水分を吸収させて水和崩壊させ、層厚さ４ｍｍ程度の石灰層２を形成した。次に、その上に軽量気泡コンクリートの粉砕物からなる層厚さ５〜１０ｍｍ程度の調湿材層３を形成して、本発明の床下用調湿構造体Ｐを床下地盤の上に直接形成したものである。
【００２０】
図２は、本発明の第二の実施形態であり、図１と同じ床下地盤の上に直接粒状生石灰をまき、層厚さ４ｍｍ程度の石灰層２を形成し、その上に軽量気泡コンクリートの粉砕物を幅が４０ｃｍ×４０ｃｍ程度の透湿性袋体に収納してなる調湿部材５を施設したものである。この調湿部材５は一定の間隔を開けて施設してもよい。図３は、本発明の第三の実施形態であり、床下通気口に換気扇等の通風機６を設置し、屋外湿度が床下湿度より低い場合、床下空間４にその通風機で強制的に風を通す形態としたものである。
【００２１】
【実施例１・比較例１】
気象等についてほぼ同じ条件であると考えられる、同じ長方形状の４つの家屋の床下を用い、それぞれ実施例１−１、実施例１−２、比較例１−１、比較例１−２の実験をおこなった。実施例１−１は発明の実施の形態における第一の実施形態とした。
実施例１−２は次のような実施形態で実験を行ったものである。まず、粒状生石灰に、軽量気泡コンクリートの粉砕物からなる粒状調湿材をその重量比にしておよそ７：１０の割合で予め混合して、その粒状生石灰と粒状調湿材との混合物を床下地盤に散布した。
【００２２】
次に、その生石灰に周りの水分を吸収させて水和崩壊させることにより、下側に石灰層を形成し上側に調湿材層を形成して実施例１−１と同じ床下用調湿構造体を形成した。
実施例１−１、実施例１−２に使用した粒状生石灰及び軽量気泡コンクリートの粉砕物の粒度分布は、表１の通りである。また、実施例１−２では、粒状調湿材を十分に乾燥させてから粒状生石灰と混合した。このようにして準備が完了した２種の形態による床下の各日における正午の相対湿度（％）を約１カ月にわたり測定した。
【００２３】
【表１】
0003979723.tif 000002
【００２４】
比較例１−１は床下地盤の上に何も施設せずに実施例１−１と同日における正午の相対湿度を測定したものである。
また、比較例１−２として図５に示すように、床下地盤１の上に直接軽量気泡コンクリートの粉砕物からなる層厚さ５〜１０ｍｍ程度の調湿材層３を形成して、他は実施例１−１と同じ形態とした。比較例１−２に使用した軽量気泡コンクリートの粉砕物の粒度分布も、実施例１−１、実施例１−２と同じく表１の通りである。  このような２種の形態による床下についても実施例１−１及び実施例１−２と同日における正午の相対湿度を測定した。
【００２５】
実施例１−１、実施例１−２、比較例１−１、比較例１−２の各日における正午の相対湿度の経緯を図４のグラフに示す。
図４において比較例１−１の経過と比較例１−２の経過とを比べてみると、比較例１−２は調湿性能があることがわかるが、実施例１−１、実施例１−２はそれより更に調湿性能があることが認められる。また、実施例１−２は実施例１−１とほぼ同じ調湿性能を示すことがわかる。
【００２６】
【実施例２・比較例２】
実施例２として、実施例１−１で相対湿度を測定した形態の床下を、その後ずっと１年間放置しておき、調湿材層３及び石灰層２をめくってみた。結果、地盤１の上面には黴は発生しておらず、木材腐朽菌や白アリ及び有害菌、有害虫も生存していなかった。
【００２７】
比較例２として、図６に示すように、上側が透湿性を示し、下面が非透湿性を示す幅４０ｃｍ×４０ｃｍの袋の中に軽量気泡コンクリートの粉砕物を収納してなる調湿部材５を、比較例１−２と同じ床下地盤１全面の上に施設して、１年間放置しておき、調湿部材５をめくってみた。結果、地盤１の上面には黴が発生しており、じめじめしていて木材腐朽菌や白アリ及び有害菌、有害虫の生存に適した状態であった。
【００２８】
【発明の効果】
本発明は、その石灰層が湿気の遮断をするので、調湿材層又は調湿部材が地盤の水分を吸うことがなく、したがって調湿材層又は調湿部材の調湿性能を落とすことがない。また、石灰層自体も調湿作用があり、その性能を高める。さらに、床下において石灰層が湿気の遮断をし、その上、この石灰層は強アルカリ性なので、木材腐朽菌や白アリ、黴、及び有害菌、有害虫の発生を十分に防止することができる。
【図面の簡単な説明】
【図１】本発明の第一の実施形態を示す床下断面図。
【図２】本発明の第二の実施形態を示す床下断面図。
【図３】本発明の第三の実施形態を示す床下断面図。
【図４】相対湿度の経緯を示すグラフ。
【図５】従来の一形態を示す床下断面図。
【図６】従来の別の形態を示す床下断面図。
【符号の説明】
Ｐ    床下用調湿構造体
１    地盤
２    石灰層
３    調湿材層
４    床下空間
５    調湿部材
６    通風機
【図１】
0003979723.tif 000003
【図２】
0003979723.tif 000004
【図３】
0003979723.tif 000005
【図４】
0003979723.tif 000006
【図５】
0003979723.tif 000007
【図６】
0003979723.tif 000008